(57)【要約】  （ａ）シリルヒドリドと（ｂ）不飽和化合物とを、（ｃ）白金化合物および（ｄ）シクロジエンの存在下で反応させる工程を含む、不飽和化合物のヒドロシリル化のためのプロセスおよび組成物、ただし不飽和化合物が末端アルキンである場合は、シリルヒドリドがハロシラン以外であることを条件とする。プロセスおよび組成物は、場合によって抑制剤（ｅ）を含む。プロセスおよび組成物は、様々なヒドロシリル化生成物を形成するために用いられてもよい。【特許請求の範囲】
【請求項１】
（ａ）シリルヒドリドと（ｂ）アルケニルシリコーンとを、（ｃ）白金化合物、（ｄ）シクロジエンおよび（ｅ）場合によって硬化抑制剤の存在下で反応させる工程を含む、架橋生成物を製造するプロセス。
【請求項２】
前記シクロジエンが次式のものである、請求項１に記載のプロセス：
【化１】
2018505125.tif 000010
式中、Ｒ1〜Ｒ8、Ｒ3'、Ｒ4'、Ｒ7'およびＲ8'は、独立して水素；少なくとも１個のヘテロ原子を場合によって含む置換または非置換のアルキルまたはアリール基；アルコキシ；およびハロゲンラジカルであり；場合によってＲ1〜Ｒ2および／またはＲ5〜Ｒ6は一緒になって飽和または不飽和の環構造を形成してもよい。
【請求項３】
前記ジエンが、１，５−シクロオクタジエン；１，５−ジメチル−１，５−シクロオクタジエン；１，６−ジメチル−１，５−シクロオクタジエン、またはその２種以上の組み合わせを含む、請求項１に記載のプロセス。
【請求項４】
シクロジエン添加剤の合計モルと白金のモルの比が２：１未満である、請求項１に記載のプロセス。
【請求項５】
シクロジエン添加剤の合計モルと白金のモルの比が約０．１：１〜約２：１である、請求項１に記載のプロセス。
【請求項６】
前記白金化合物がＰｔ（０）化合物であり、シクロジエン添加剤の合計モルと白金のモルの比が約０．１：１〜約１００：１である、請求項１に記載のプロセス。
【請求項７】
前記白金化合物がＫａｒｓｔｅｄｔ触媒、Ａｓｈｂｙ触媒またはその組み合わせから選ばれる、請求項１に記載のプロセス。
【請求項８】
前記シリルヒドリドが次式の化合物から選ばれる、請求項１に記載のプロセス：
Ｒ9mＳｉＨpＸ4-(m+p)および／またはＭaＭHbＤcＤHdＴeＴHfＱg
式中、各Ｒ9は独立して置換または非置換の脂肪族または芳香族ヒドロカルビル基であり、Ｘはアルコキシ、アシルオキシ、ハロゲンまたはシラザンであり、ｍは１〜３であり、ｐは１〜３であり、下付き添字ａ、ｂ、ｃ、ｄ、ｅ、ｆおよびｇは、シリルヒドリドのモル質量が１００〜１００，０００ダルトンの間になるようなものであり；Ｍは一官能基の式Ｒ103ＳｉＯ1/2を表し、Ｄは二官能基の式Ｒ112ＳｉＯ2/2を表し、Ｔは三官能基の式Ｒ12ＳｉＯ3/2を表し、Ｑは四官能基の式ＳｉＯ4/2を表し、ＭHはＨＲ132ＳｉＯ1/2を表し、ＴHはＨＳｉＯ3/2を表し、ＤHはＲ14ＨＳｉＯ2/2を表し；Ｒ10〜14の各出現は、独立してＣ１〜Ｃ１８アルキル、Ｃ１〜Ｃ１８置換アルキル、Ｃ６〜Ｃ１４アリールまたは置換アリールであり、ここで、Ｒ１０〜１４は少なくとも１個のヘテロ原子を場合によって含む。
【請求項９】
前記アルケニルシリコーンが少なくとも２個の不飽和基を含み、２５℃で少なくとも５０ｃｐｓの粘度を有する、請求項１〜８のいずれかに記載のプロセス。
【請求項１０】
前記アルケニルシリコーンが次式のものである、請求項１〜８のいずれかに記載のプロセス：
ＭviaＴbＤcＭdＱe
式中、Ｍvia＝Ｒ312Ｒ32ＳｉＯ1/2であり；Ｔb＝Ｒ33ＳｉＯ3/2であり、ここでＲ33はＲ31またはＲ32から選ばれ；Ｄc＝Ｒ31Ｒ33ＳｉＯ2/2であり、ここでＲ33はＲ31またはＲ32から選ばれ；Ｍd＝Ｒ313ＳｉＯ1/2であり；Ｑe＝ＳｉＯ4/2であり；Ｒ31は、少なくとも１個のヘテロ原子を場合によって含む、１〜４０の炭素を有する一価炭化水素ラジカルから独立して選択され；Ｒ32は、少なくとも１個のヘテロ原子を場合によって含む、２〜４０の炭素原子を有する末端オレフィン一価炭化水素ラジカルから選択され、アルケニルシリコーンは、一鎖当たり少なくとも２個の、ヒドロシリル化に反応性の不飽和基を与えるようなものであり；ａ≧０、ｂ≧０、ｄ≧０、ｅ≧０であり；ａ＋ｂ＋ｃ＋ｄ＋ｅの和の範囲は、５０〜２０，０００である。
【請求項１１】
前記抑制剤（ｅ）が、エチレン型不飽和アミド、芳香族型不飽和アミド、アセチレン型化合物、エチレン型不飽和イソシアナート、オレフィン型シロキサン、不飽和炭化水素ジエステル、不飽和酸の不飽和炭化水素モノエステル、共役エン−イン、ヒドロペルオキシド、ケトン、スルホキシド、アミン、ホスフィン、ホスファイト、ナイトライト、ジアジリジン、またはその２種以上の組み合わせから選ばれる、請求項１〜１０のいずれかに記載のプロセス。
【請求項１２】
白金の濃度が、約１００ｐｐｂ〜約１００ｐｐｍである、請求項１〜１１のいずれかに記載のプロセス。
【請求項１３】
成分（ｅ）が、約０〜約１０重量パーセントの量で存在する、請求項１〜１２のいずれかに記載のプロセス。
【請求項１４】
成分（ａ）〜（ｅ）が単一組成物で提供される、請求項１〜１３のいずれかに記載のプロセス。
【請求項１５】
前記反応が約１０秒以下で完了する、請求項１〜１４のいずれかに記載のプロセス。
【請求項１６】
室温を超える温度に加熱することによって行われる、請求項１〜１５のいずれかに記載のプロセス。
【請求項１７】
抑制剤（ｃ）の濃度が約０．２５重量パーセント以下である場合、成分（ａ）〜（ｅ）の組成物は、少なくとも２時間の作業寿命を有する、請求項１〜１６のいずれかに記載のプロセス。
【請求項１８】
（ａ）シリルヒドリド、（ｂ）アルケニルシリコーン化合物、（ｃ）白金化合物、（ｄ）次式の化合物であるシクロジエン、および（ｅ）場合によって抑制剤を含む、組成物：
【化２】
2018505125.tif 000011
式中、Ｒ1〜Ｒ8、Ｒ3'、Ｒ4'、Ｒ7'およびＲ8'は、独立して水素；少なくとも１個のヘテロ原子を場合によって含む置換または非置換のアルキルまたはアリール基；アルコキシ；およびハロゲンラジカルであり；場合によって、Ｒ1〜Ｒ2および／またはＲ5〜Ｒ6は、一緒になって飽和または不飽和の環構造を形成していてもよい。
【請求項１９】
前記ジエンが、１，５−シクロオクタジエン；１，５−ジメチル−１，５−シクロオクタジエン；１，６−ジメチル−１，５−シクロオクタジエン、またはその２種以上の組み合わせを含む、請求項１８に記載の組成物。
【請求項２０】
シクロジエン添加剤の合計モルと白金のモルの比が２：１未満である、請求項１８に記載の組成物。
【請求項２１】
シクロジエン添加剤の合計モルと白金のモルの比が約０．１：１〜約２：１である、請求項１８に記載の組成物。
【請求項２２】
前記白金化合物がＰｔ（０）化合物であり、シクロジエン添加剤の合計モルと白金のモルの比が約０．１：１〜約１００：１である、請求項１８に記載の組成物。
【請求項２３】
前記白金化合物がＫａｒｓｔｅｄｔ触媒、Ａｓｈｂｙ触媒またはその組み合わせから選ばれる、請求項１８に記載の組成物。
【請求項２４】
前記シリルヒドリドが次式の化合物から選ばれる、請求項１８〜２３のいずれかに記載の組成物：
Ｒ9mＳｉＨpＸ4-(m+p)および／またはＭaＭHbＤcＤHdＴeＴHfＱg
式中、各Ｒ9は独立して置換または非置換の脂肪族または芳香族ヒドロカルビル基であり、Ｘはアルコキシ、アシルオキシ、ハロゲンまたはシラザンであり、ｍは１〜３であり、ｐは１〜３であり、下付き添字ａ、ｂ、ｃ、ｄ、ｅ、ｆおよびｇは、シリルヒドリドのモル質量が１００〜１００，０００ダルトンの間になるようなものであり；Ｍは一官能基の式Ｒ103ＳｉＯ1/2を表し、Ｄは二官能基の式Ｒ112ＳｉＯ2/2を表し、Ｔは三官能基の式Ｒ12ＳｉＯ3/2を表し、Ｑは四官能基の式ＳｉＯ4/2を表し、ＭHはＨＲ132ＳｉＯ1/2を表し、ＴHはＨＳｉＯ3/2を表し、ＤHはＲ14ＨＳｉＯ2/2を表し；Ｒ10〜14の各出現は、独立してＣ１〜Ｃ１８アルキル、Ｃ１〜Ｃ１８置換アルキル、Ｃ６〜Ｃ１４アリールまたは置換アリールであり、ここで、Ｒ１０〜１４は少なくとも１個のヘテロ原子を場合によって含む。
【請求項２５】
前記アルケニルシリコーンが少なくとも２個の不飽和基を含み、２５℃で少なくとも５０ｃｐｓの粘度を有する、請求項１８〜２３のいずれかに記載の組成物。
【請求項２６】
前記アルケニルシリコーンが次式の化合物から選ばれる、請求項１８〜２３のいずれかに記載の組成物：
ＭviaＴbＤcＭdＱe
式中、Ｍvia＝Ｒ312Ｒ32ＳｉＯ1/2であり；Ｔb＝Ｒ33ＳｉＯ3/2であり、ここでＲ33はＲ31またはＲ32から選ばれ；Ｄc＝Ｒ31Ｒ33ＳｉＯ2/2であり、ここでＲ33はＲ31またはＲ32から選ばれ；Ｍd＝Ｒ313ＳｉＯ1/2であり；Ｑe＝ＳｉＯ4/2であり；Ｒ31は、少なくとも１個のヘテロ原子を場合によって含む、１〜４０の炭素を有する一価炭化水素ラジカルから独立して選択され；Ｒ32は、少なくとも１個のヘテロ原子を場合によって含む、２〜４０の炭素原子を有する末端オレフィン一価炭化水素ラジカルから選択され、前記アルケニルシリコーンの組成は、一鎖当たり少なくとも２個の、ヒドロシリル化に反応性の不飽和基を与えるようなものであり；ａ≧０、ｂ≧０、ｄ≧０、ｅ≧０であり；特にｃの値は、ａ＋ｂ＋ｃ＋ｄ＋ｅの和の範囲が、５０〜２０，０００になるように、架橋した材料の所望の特性および属性によって決定される。
【請求項２７】
エチレン型不飽和アミド、芳香族型不飽和アミド、アセチレン型化合物、エチレン型不飽和イソシアナート、オレフィン型シロキサン、不飽和炭化水素ジエステル、不飽和酸の不飽和炭化水素モノエステル、不飽和無水物、共役エン−イン、ヒドロペルオキシド、ケトン、スルホキシド、アミン、ホスフィン、ホスファイト、ナイトライト、ジアジリジン、またはその２種以上の組み合わせから選ばれる硬化抑制剤（ｅ）を含む、請求項１８〜２６のいずれかに記載の組成物。
【請求項２８】
白金の濃度が、約１００ｐｐｂ〜約１００ｐｐｍである、請求項１８〜２７のいずれかに記載の組成物。
【請求項２９】
成分（ｅ）が、約０〜約１０重量パーセントの量で存在する、請求項１８〜２８のいずれかに記載の組成物。
【請求項３０】
成分（ａ）〜（ｅ）が単一組成物で提供される、請求項１８〜２９のいずれかに記載の組成物。
【請求項３１】
請求項１８〜３０のいずれかに記載の組成物から調製された硬化物。
【請求項３２】
成分（ｄ）を含む、請求項３０に記載の硬化物。
【請求項３３】
請求項３０に記載の組成物から形成された塗膜。
【請求項３４】
請求項３３に記載の塗膜で少なくとも部分的に塗工された表面を有する基材。
【請求項３５】
前記塗膜が前記基材の表面につなぎ留められた、請求項３４に記載の基材。
【発明の詳細な説明】
【関連出願の相互参照】
【０００１】
本出願は、２０１５年１月２２日に出願された米国仮出願第６２／１０６，３４７号の優先権および利益を主張し、その全開示は参照によってその全体が本明細書に組み込まれる。本出願はまた、２０１４年６月１３日に出願された米国仮出願第６２／０１１，８２５号の優先権を主張している、２０１５年６月１２日に出願された米国出願第１４／７３７，９３０号の一部継続出願であり、その優先権および利益を主張し、その開示は参照によってその全体が本明細書に組み込まれる。
【技術分野】
【０００２】
本発明は、一般に、白金で触媒されるヒドロシリル化反応における改善された触媒性能のためのシクロジエン添加剤の使用に関する。
【背景技術】
【０００３】
シリルヒドリドと不飽和有機基との間の反応に関与するヒドロシリル化の化学は、シリコーン界面活性剤、シリコーン液およびシラン、ならびにシーラント、エラストマー、ＲＴＶ、接着剤およびシリコーン系塗膜を含む多数の付加硬化生成物などの市販シリコーン生成物を製造する合成経路の基本である。通常、ヒドロシリル化反応は、白金またはロジウムの金属錯体などの貴金属触媒によって触媒されている。
【０００４】
様々な貴金属錯体触媒が当該分野で公知である。例えば、特許文献１は、配位子として不飽和シロキサンを含有する白金錯体を開示している。このタイプの触媒はＫａｒｓｔｅｄｔ触媒として公知である。文献に記載されている他の例示の白金系ヒドロシリル化触媒には、特許文献２に開示されているＡｓｈｂｙ触媒、特許文献３に開示されているＬａｍｏｒｅａｕｘ触媒、および非特許文献１に開示されているＳｐｅｉｅｒ触媒が含まれる。
【０００５】
これらの貴金属化合物および錯体は、硬化技術で用いられるものを含む、ヒドロシリル化反応の触媒として広く商業上用いられているが、いくつかのはっきりとした欠点がある。現在の触媒系の１つの欠点は最終生成物にもたらされる望まれない着色である。この黄色の着色または粗生成物中のＰｔの沈殿は、しばしばコストがかかる追加の精製工程を必要とする。現在の触媒系の別のはっきりとした欠点は、この高価な金属のより高い装填率を必要とする、反応中の白金触媒の進行性の失活である。不飽和なＣＯＨ末端オリゴエーテルまたはポリエーテルのＰｔで触媒されるヒドロシリル化で見られるなお別の欠点は、ＳｉＨ基を浪費し、未反応Ｃ＝Ｃ結合を残し、性能上の問題の原因となり得るＳｉＯＣ連結を生成する、ＳｉＨとアルコールＯＨとの望まれない反応である。
【０００６】
この困難な事態は、低いＰｔ装填率でより良好な触媒を行うための離型性塗工配合に対して特に深刻であり、高いライン塗工速度および非常に短いオーブン滞留時間（１〜５秒）で、配合物の良好な浴寿命と合わせて、極めて速い硬化用触媒に対して恐らく最も厳しい要求がなされている。しかも、多数の種々の紙基材およびポリマー基材上での離型性能の要求を満たすためには、配合物は、高温で数秒で本質的に完全に硬化しなければならない。これらの相反する２つの要求を組み込むために、通常、高い白金装填率および高い抑制剤装填率を含む２液配合物が産業で用いられている。この現行の解決策にはいくつかのはっきりとした欠点がある。高温で急速かつ完全硬化を確実にするためには付加硬化系において高い白金触媒装填率を必要とするが、貴金属触媒のこの高い装填率はまた配合物に著しい触媒コストをもたらす。高水準の抑制剤が、触媒活性を妨害し室温で配合物の作業寿命を延ばすために用いられるが、用いられる抑制剤は、高温で白金中心から迅速に脱錯体化することができない場合があり、高温での所望の架橋反応を遅らせる場合がある。
【０００７】
貴金属が高価であるため、これらの白金金属に由来する触媒は、シリコーン配合物のコストのかなりの比率を構成し得る。最近の２０年間にわたり、白金を含む貴金属に対する世界需要が急激に上がり、価格を数百倍高く押し上げ、それによって効果的であってもより低い触媒装填率への必要性を促している。シリコーン産業では、改善された安定性の白金触媒を必要としている。この改善された安定性により、多数のヒドロシリル化についてＰｔ触媒の装填率を低下させ、かつ反応器中のサイクル時間を短縮し収率を改善することができる。
【０００８】
ヒドロシリル化反応における予備形成されたＰｔ−ＣＯＤ錯体（ＣＯＤ＝１，５−シクロオクタジエン）の使用は、以前に例えば、特許文献４、特許文献５、特許文献６、非特許文献２、および非特許文献３に報告されている。ＰｔＣＯＤＣｌ2、ＰｔＣＯＤＭｅ2およびＰｔＣＯＤＰｈ2は市販されており、ヒドロシリル化の触媒としてのその使用は長年の間公知である。Ｒｏｙらは、ＰｔＣＯＤＣｌ2からの一連のＰｔＣＯＤ（ＳｉＲ3）2化合物の調製を報告している（非特許文献４；および特許文献７）。とりわけ、これらのＣＯＤＰｔＳｉ2錯体の調製には、ＣＯＤが水素化反応および異性化（１，４−ＣＯＤおよび１，３−ＣＯＤ）反応の両方に失われるので、ヒドロシリル化触媒作用にインサイチューで調製されたときですら厳密にＰｔ１当量当たり、ＣＯＤ少なくとも３当量の使用を必要とする。ＣＯＤ／Ｐｔのこの決定的な化学量論は特許文献７およびＪＡＣＳ刊行物の両方において叙述されている。さらに、ＪＡＣＳ刊行物に報告されるように、Ｐｔ当たり１ＣＯＤのみの使用は、識別可能なＣＯＤ−Ｐｔ種をもたらさなかった。
【０００９】
付加硬化反応において予備形成されたＰｔ（ＩＩ）シクロオクタジエン触媒の使用が報告されている。ＰｔＣＯＤＰｈ2の使用は、特許文献８に放射線硬化系における使用について報告されている。一般式ＰｔＣＯＤ（アルキニル）2およびＰｔ（ＣＯＤ）（ウレイレン）を含む錯体が、硬化性シリコーンゴム組成物における触媒として引用されている（例えば特許文献９、特許文献１０）。しかし、これらの白金ＩＩ錯体は、有機溶液およびシリコーン配合物中での溶解性に乏しい。クロロホルムまたはジクロロメタンなどの塩素系溶剤が触媒を溶解するために用いられる。そのような塩素系溶剤によって提起された健康問題および環境問題に加えて、この塩素系溶剤また非常に揮発性であり、配合の難問を提起する。
【００１０】
添加剤としてのＣＯＤの使用は、アルキンとヒドロクロロシランのみのヒドロシリル化において、ビスシリル化生成物の量を減少させることが特許文献１１に示されている。また、（ノルボルナジエン）ＰｔＣｌ2および（ジシクロペンタジエン）ＰｔＣｌ2などの白金の他のシクロジエン錯体は、公知で市販されているが、やはり、これらの後者のジエン錯体が、ＳｐｅｉｅｒまたはＫａｒｓｔｅｄｔなどの触媒を超える利益をもたらすとは知られていない。
【００１１】
ＳｐｅｉｅｒおよびＫａｒｓｔｅｄｔなどの産業上主力の触媒が、特に高い使用温度で凝集によって部分的に失活の傾向があるので、シリコーン産業では、改善された安定性の白金触媒を必要としている。活性な触媒の改善された安定性により、Ｐｔ触媒装填率を低下させることができる。改善された安定性に加えて、高温で急速な活性化および高いヒドロシリル化活性を示す触媒が特に求められる。本発明は、これらの必要性に対する１つの解決策をもたらす。
【先行技術文献】
【特許文献】
【００１２】
【特許文献１】米国特許第３，７７５，４５２号
【特許文献２】米国特許第３，１５９，６０１号
【特許文献３】米国特許第３，２２０，９７２号
【特許文献４】特開昭５４０７６５３０Ａ号
【特許文献５】特開昭５４０７６５２９Ａ号
【特許文献６】欧州特許第４７２４３８号
【特許文献７】米国特許第６，６０５，７３４号
【特許文献８】国際公開第９２／１０５２９
【特許文献９】欧州特許出願公開第０９９４１５９号
【特許文献１０】米国特許第７，５１１，１１０号
【特許文献１１】米国特許第５，５６３，２８７号
【特許文献１２】米国特許第７，２５９，２２０号
【特許文献１３】米国特許第７，３２６，７６１号
【特許文献１４】米国特許第７，５０７，７７５号
【特許文献１５】米国特許第３，４１９，５９３号
【特許文献１６】米国特許出願公開第２０１２／０２４４０８８号
【特許文献１７】米国特許出願公開第２０１２／０２４５２４９号
【非特許文献】
【００１３】
【非特許文献１】Ｓｐｅｉｅｒ，Ｊ．Ｌ，Ｗｅｂｓｔｅｒ  Ｊ．Ａ．ａｎｄ  Ｂａｒｎｅｓ  Ｇ．Ｈ．，Ｊ．Ａｍ．Ｃｈｅｍ．Ｓｏｃ．７９，９７４（１９５７）
【非特許文献２】Ｌ．Ｌｅｗｉｓら，Ｏｒｇａｎｏｍｅｔａｌｌｉｃｓ，１９９１，１０，３７５０−３７５９
【非特許文献３】Ｐ．Ｐｒｅｇｏｓｉｎら，Ｏｒｇａｎｏｍｅｔａｌｌｉｃｓ，１９８８，７，１３７３−１３８０
【非特許文献４】Ｒｏｙ，Ａｒｏｏｐ  Ｋ．；Ｔａｙｌｏｒ，Ｒｉｃｈａｒｄ  Ｂ．Ｊ．Ａｍ  Ｃｈｅｍ．Ｓｏｃ，２０１２，１２４，９５１０−９５２４
【発明の概要】
【発明が解決しようとする課題】
【００１４】
本発明は、ヒドロシリル化反応において白金触媒を安定させるシクロジエン添加剤の使用を記載する。シクロジエン添加剤が、様々な不飽和化合物およびシランを含むヒドロシリル化反応における使用に適切であることが見いだされた。安定化は、比較的少量のシクロジエン添加剤を使用して達成することができる。また、シクロジエン添加剤の使用により、ヒドロシリル化反応において白金装填率を減少させることができる。ここで驚いたことに、シクロオクタジエンなどのシクロジエン添加剤を、ヒドロシリル化反応において白金触媒を安定させるために使用できることが見いだされた。安定化は、例えば、ヒドロシリル化反応において低装填率で白金が使用できること、ヒドロシリル化生成物の着色の改善、および／またはプロセス中に起こる副反応の減少によって観察することができる。使用されるシクロジエン添加剤には、１，５−シクロオクタジエンを含むことができる。
【００１５】
本発明者らは、ここで予想外にも、添加剤としてのＣＯＤなどのシクロジエンの使用が、１：１および２：１もの低いシクロジエン：Ｐｔ比でさえ、ＳｐｅｉｅｒまたはＫａｒｓｔｅｄｔなどの普通のＰｔ触媒と組み合わせて、ヒドロシリル化反応において活性な白金触媒を安定させるのを助け、低水準のＰｔ使用、着色低減、副生成物の減少および反応時間の短縮などの、非常に望ましい触媒作用の改善をもたらすことを発見した。
【課題を解決するための手段】
【００１６】
一態様において、本発明は、（ａ）シリルヒドリドと（ｂ）アルケニルシリコーンとを、（ｃ）白金化合物、（ｄ）シクロジエンおよび（ｅ）場合によって硬化抑制剤の存在下で反応させる工程を含む、架橋生成物を製造するプロセスを提供する。
【００１７】
別の態様において、本発明は、（ａ）シリルヒドリド、（ｂ）アルケニルシリコーン化合物、（ｃ）白金化合物、（ｄ）次式の化合物であるシクロジエン、および（ｅ）場合によって抑制剤を含む組成物を提供する：
【化１】
2018505125.tif 000002
式中、Ｒ1〜Ｒ8、Ｒ3'、Ｒ4'、Ｒ7'およびＲ8'は、独立して水素；少なくとも１個のヘテロ原子を場合によって含む置換または非置換のアルキルまたはアリール基；アルコキシ；およびハロゲンラジカルであり；場合によって、Ｒ1〜Ｒ2および／またはＲ5〜Ｒ6は、一緒になって飽和または不飽和の環構造を形成していてもよい。
【００１８】
一実施形態において、ジエンが、１，５−シクロオクタジエン；１，５−ジメチル−１，５−シクロオクタジエン；１，６−ジメチル−１，５−シクロオクタジエン、またはその２種以上の組み合わせを含む、先のいずれかの実施形態のプロセスが提供される。
【００１９】
一実施形態において、シクロジエン添加剤の合計モルと白金のモルの比が２：１未満である、先のいずれかの実施形態のプロセスが提供される。
【００２０】
一実施形態において、シクロジエン添加剤の合計モルと白金のモルの比が約０．１：１〜約２：１である、先のいずれかの実施形態のプロセスが提供される。
【００２１】
一実施形態において、白金化合物がＰｔ（０）化合物であり、シクロジエン添加剤の合計モルと白金のモルの比が約０．１：１〜約１００：１である、先のいずれかの実施形態のプロセスが提供される。
【００２２】
一実施形態において、白金化合物がＫａｒｓｔｅｄｔ触媒、Ａｓｈｂｙ触媒またはその組み合わせから選ばれる、先のいずれかの実施形態のプロセスが提供される。
【００２３】
一実施形態において、シリルヒドリドが次式の化合物から選ばれる、先のいずれかの実施形態のプロセスが提供される：
Ｒ9mＳｉＨpＸ4-(m+p)および／またはＭaＭHbＤcＤHdＴeＴHfＱg
式中、各Ｒ9は独立して置換または非置換の脂肪族または芳香族ヒドロカルビル基であり、Ｘはアルコキシ、アシルオキシ、ハロゲンまたはシラザンであり、ｍは１〜３であり、ｐは１〜３であり、下付き添字ａ、ｂ、ｃ、ｄ、ｅ、ｆおよびｇは、シリルヒドリドのモル質量が１００〜１００，０００ダルトンの間になるようなものであり；Ｍは一官能基の式Ｒ103ＳｉＯ1/2を表し、Ｄは二官能基の式Ｒ112ＳｉＯ2/2を表し、Ｔは三官能基の式Ｒ12ＳｉＯ3/2を表し、Ｑは四官能基の式ＳｉＯ4/2を表し、ＭHはＨＲ132ＳｉＯ1/2を表し、ＴHはＨＳｉＯ3/2を表し、ＤHはＲ14ＨＳｉＯ2/2を表し；Ｒ10〜14の各出現は、独立してＣ１〜Ｃ１８アルキル、Ｃ１〜Ｃ１８置換アルキル、Ｃ６〜Ｃ１４アリールまたは置換アリールであり、ここで、Ｒ１０〜１４は少なくとも１個のヘテロ原子を場合によって含む。
【００２４】
一実施形態において、アルケニルシリコーンが少なくとも２個の不飽和基を含み、２５℃で少なくとも５０ｃｐｓの粘度を有する、先のいずれかの実施形態のプロセスが提供される。
【００２５】
一実施形態において、アルケニルシリコーンが次式である、先のいずれかの実施形態のプロセスが提供される：
ＭviaＴbＤcＭdＱe
式中、Ｍvia＝Ｒ312Ｒ32ＳｉＯ1/2であり；Ｔb＝Ｒ33ＳｉＯ3/2であり、ここでＲ33はＲ31またはＲ32から選ばれ；Ｄc＝Ｒ31Ｒ33ＳｉＯ2/2であり、ここでＲ33はＲ31またはＲ32から選ばれ；Ｍd＝Ｒ313ＳｉＯ1/2であり；Ｑe＝ＳｉＯ4/2であり；Ｒ31は、少なくとも１個のヘテロ原子を場合によって含む、１〜４０の炭素を有する一価炭化水素ラジカルから独立して選択され；Ｒ32は、少なくとも１個のヘテロ原子を場合によって含む、２〜４０の炭素原子を有する末端オレフィン一価炭化水素ラジカルから選択され、アルケニルシリコーンは、一鎖当たり少なくとも２個の、ヒドロシリル化に反応性の不飽和基を与えるようなものであり；ａ≧０、ｂ≧０、ｄ≧０、ｅ≧０であり；ａ＋ｂ＋ｃ＋ｄ＋ｅの和の範囲は、５０〜２０，０００である。
【００２６】
一実施形態において、抑制剤（ｅ）が、エチレン型不飽和アミド、芳香族型不飽和アミド、アセチレン型化合物、エチレン型不飽和イソシアナート、オレフィン型シロキサン、不飽和炭化水素ジエステル、不飽和酸の不飽和炭化水素モノエステル、共役エン−イン、ヒドロペルオキシド、ケトン、スルホキシド、アミン、ホスフィン、ホスファイト、ナイトライト、ジアジリジン、またはその２種以上の組み合わせから選ばれる、先のいずれかの実施形態のプロセスが提供される。
【００２７】
一実施形態において、白金の濃度が、約１００パーツ・パー・ビリオン（ｐｐｂ）〜約１００ｐｐｍである、先のいずれかの実施形態のプロセスが提供される。
【００２８】
一実施形態において、成分（ｅ）が、約０〜約１０重量パーセントの量で存在する、先のいずれかの実施形態のプロセスが提供される。
【００２９】
一実施形態において、成分（ａ）〜（ｅ）が単一組成物で提供される、先のいずれかの実施形態のプロセスが提供される。
【００３０】
一実施形態において、反応が約１０秒以下で完了する、先のいずれかの実施形態のプロセスが提供される。
【００３１】
一実施形態において、室温を超える温度で加熱することによって行われる、先のいずれかの実施形態のプロセスが提供される。
【００３２】
一実施形態において、抑制剤（ｃ）の濃度が約０．２５重量パーセント以下である場合、成分（ａ）〜（ｅ）の組成物が少なくとも２時間の作業寿命を有する、先のいずれかの実施形態のプロセスが提供される。
【００３３】
別の態様において、本発明は、（ａ）シリルヒドリド、（ｂ）アルケニルシリコーン化合物、（ｃ）白金化合物、（ｄ）次式の化合物であるシクロジエン、および（ｅ）抑制剤を場合によって含む組成物を提供する：
【化２】
2018505125.tif 000003
式中、Ｒ1〜Ｒ8、Ｒ3'、Ｒ4'、Ｒ7'およびＲ8'は、独立して水素；少なくとも１個のヘテロ原子を場合によって含む置換または非置換のアルキルまたはアリール基；アルコキシ；およびハロゲンラジカルであり；場合によって、Ｒ1〜Ｒ2および／またはＲ5〜Ｒ6は、一緒になって飽和または不飽和の環構造を形成していてもよい。
【００３４】
一実施形態において、ジエンが、１，５−シクロオクタジエン；１，５−ジメチル−１，５−シクロオクタジエン；１，６−ジメチル−１，５−シクロオクタジエン、またはその２種以上の組み合わせを含む、先のいずれかの実施形態の組成物が提供される。
【００３５】
一実施形態において、シクロジエン添加剤の合計モルと白金のモルの比が２：１未満である、先のいずれかの実施形態の組成物が提供される。
【００３６】
一実施形態において、シクロジエン添加剤の合計モルと白金のモルの比が約０．１：１〜約２：１である、先のいずれかの実施形態の組成物が提供される。
【００３７】
一実施形態において、白金化合物がＰｔ（０）化合物であり、シクロジエン添加剤の合計モルと白金のモルの比が約０．１：１〜約１００：１である、先のいずれかの実施形態の組成物が提供される。
【００３８】
一実施形態において、白金化合物がＫａｒｓｔｅｄｔ触媒、Ａｓｈｂｙ触媒またはその組み合わせから選ばれる、先のいずれかの実施形態の組成物が提供される。
【００３９】
一実施形態において、シリルヒドリドが次式の化合物から選ばれる、先のいずれかの実施形態の組成物が提供される：
Ｒ9mＳｉＨpＸ4-(m+p)および／またはＭaＭHbＤcＤHdＴeＴHfＱg
式中、各Ｒ9は独立して置換または非置換の脂肪族または芳香族ヒドロカルビル基であり、Ｘはアルコキシ、アシルオキシ、ハロゲンまたはシラザンであり、ｍは１〜３であり、ｐは１〜３であり、下付き添字ａ、ｂ、ｃ、ｄ、ｅ、ｆおよびｇは、シリルヒドリドのモル質量が１００〜１００，０００ダルトンの間になるようなものであり；Ｍは一官能基の式Ｒ103ＳｉＯ1/2を表し、Ｄは二官能基の式Ｒ112ＳｉＯ2/2を表し、Ｔは三官能基の式Ｒ12ＳｉＯ3/2を表し、Ｑは四官能基の式ＳｉＯ4/2を表し、ＭHはＨＲ132ＳｉＯ1/2を表し、ＴHはＨＳｉＯ3/2を表し、ＤHはＲ14ＨＳｉＯ2/2を表し；Ｒ10〜14の各出現は、独立してＣ１〜Ｃ１８アルキル、Ｃ１〜Ｃ１８置換アルキル、Ｃ６〜Ｃ１４アリールまたは置換アリールであり、ここで、Ｒ１０〜１４は少なくとも１個のヘテロ原子を場合によって含む。
【００４０】
一実施形態において、アルケニルシリコーンが少なくとも２個の不飽和基を含み、２５℃で少なくとも５０ｃｐｓの粘度を有する、先のいずれかの実施形態の組成物が提供される。
【００４１】
一実施形態において、アルケニルシリコーンが次式の化合物から選ばれる、先のいずれかの実施形態の組成物が提供される：
ＭviaＴbＤcＭdＱe
式中、Ｍvia＝Ｒ312Ｒ32ＳｉＯ1/2であり；Ｔb＝Ｒ33ＳｉＯ3/2であり、ここでＲ33はＲ31またはＲ32から選ばれ；Ｄc＝Ｒ31Ｒ33ＳｉＯ2/2であり、ここでＲ33はＲ31またはＲ32から選ばれ；Ｍd＝Ｒ313ＳｉＯ1/2であり；およびＱe＝ＳｉＯ4/2であり；Ｒ31は、少なくとも１個のヘテロ原子を場合によって含む、１〜４０の炭素を有する一価炭化水素ラジカルから独立して選択され；Ｒ32は、少なくとも１個のヘテロ原子を場合によって含む、２〜４０の炭素原子を有する末端オレフィンの一価炭化水素ラジカルから選択される。アルケニルシリコーンの組成は、一鎖当たり少なくとも２個の、ヒドロシリル化に反応性の不飽和基を与えるようなものであり；ａ≧０、ｂ≧０、ｄ≧０、ｅ≧０であり；特にｃの値は、ａ＋ｂ＋ｃ＋ｄ＋ｅの和の範囲が、５０〜２０，０００になるように、架橋した材料の所望の特性および属性によって決定される。
【００４２】
一実施形態において、エチレン型不飽和アミド、芳香族型不飽和アミド、アセチレン型化合物、エチレン型不飽和イソシアナート、オレフィン型シロキサン、不飽和炭化水素ジエステル、不飽和酸の不飽和炭化水素モノエステル、不飽和無水物、共役エン−イン、ヒドロペルオキシド、ケトン、スルホキシド、アミン、ホスフィン、ホスファイト、ナイトライト、ジアジリジン、またはその２種以上の組み合わせから選ばれる硬化抑制剤（ｅ）を含む、先のいずれかの実施形態の組成物が提供される。
【００４３】
一実施形態において、白金の濃度が、約１００パーツ・パー・ビリオン（ｐｐｂ）〜約１００ｐｐｍである、先のいずれかの実施形態の組成物が提供される。
【００４４】
一実施形態において、成分（ｅ）が、約０〜約１０重量パーセントの量で存在する、先のいずれかの実施形態の組成物が提供される。
【００４５】
一実施形態において、成分（ａ）〜（ｅ）が単一組成物で提供される、先のいずれかの実施形態の組成物が提供される。
【００４６】
さらに別の態様において、本発明は、先のいずれかの実施形態による組成物から調製された硬化物を提供する。
【００４７】
一実施形態において、硬化物はシクロジエン成分（ｄ）を含む。
【００４８】
なお別の態様において、本発明は、先のいずれかの実施形態の組成物から形成された塗膜を提供する。
【００４９】
別の態様において、本発明は先のいずれかの実施形態の組成物から形成された塗膜で少なくとも部分的に塗工された表面を有する基材を提供する。一実施形態において、塗膜は基材の表面につなぎ留められる。
【００５０】
硬化プロセスおよび組成物に関して、白金化合物がＰｔ（０）化合物である場合、シクロジエン添加剤の合計モルと白金のモルの比が変動し得ることを見いだした。一実施形態において、白金化合物がＰｔ（０）化合物である場合、シクロジエン添加剤の合計モルと白金のモルの比は、約０．１：１〜約１００：１；さらに約１：１〜約５：１である。
【図面の簡単な説明】
【００５１】
【図１】図１は、ＣＯＤ添加剤を含む場合、および含まない場合の反応の実行についてＧＣ分析によって求めたメタクリル酸アリルおよびＳｉＭｅＣｌ2Ｈの反応の生成物収率を示すグラフである。
【図２】図２は、ＣＯＤ添加剤を含む場合、および含まない場合の反応の実行について、メタクリル酸アリルおよびＳｉＭｅＣｌ2Ｈの反応の経時的な生成物収率を示すグラフである。
【図３】図３は、ＣＯＤ添加剤を含む場合、および含まない場合の反応の実行についてＧＣ分析によって求めたメタクリル酸アリルおよびＳｉ（ＯＥｔ）3Ｈの反応について生成物収率を示すグラフである。
【図４】図４は、ＣＯＤを含まない場合、およびＣＯＤとＰｔの２つの相異なる比を含む場合に実行されたアリルグリシジルエーテルおよびＳｉ（ＯＥｔ）3Ｈの反応の生成物混合物の分析を示すグラフである。
【発明の詳細な説明】
【００５２】
本発明は、白金触媒およびシクロジエン化合物の存在下で、シリルヒドリド、および少なくとも１個の不飽和基を含有する化合物を含有する組成物のヒドロシリル化のためのプロセスおよび組成物を提供する。
【００５３】
本発明のシクロジエンは式Ｉによって表される：
【化３】
2018505125.tif 000004
式中、Ｒ1〜Ｒ8、Ｒ3'、Ｒ4'、Ｒ7'およびＲ8'は、独立してＨ、または少なくとも１個のヘテロ原子を場合によって含有する置換もしくは非置換のアルキルまたはアリール基である。Ｒ1〜Ｒ8はまたハロゲン化物またはアルコキシ基を独立して表してもよい。さらに、Ｒ1〜Ｒ2およびＲ5〜Ｒ6は、一緒になって、または独立して環を形成してもよい。式Ｉの適切な化合物の例としては、１，５−シクロオクタジエン、１，５−ジメチル−１，５−シクロオクタジエン、１，６−ジメチル−１，５−シクロオクタジエン、およびその２種以上の混合物が挙げられるが、これらに限定されない。
【００５４】
シクロジエン添加剤は、シクロジエン添加剤と白金のモル当量比がＰｔ（ＩＩ）またはＰｔ（ＩＶ）化合物およびプレ触媒について３：１未満となるように提供される。一実施形態において、当該比は２：１、１．５：１、１：１、０．５：１、さらに０．１：１である。一実施形態において、シクロジエンと白金の比は約０．１：１〜約２：１；約０．２５：１〜約１．５：１；さらに約０．５：１〜約１：１である。シクロジエンと白金の比は特定の範囲内の端数の比をすべて含むことが認識されよう。本プロセスに提供されるシクロジエンの合計モルは、シクロジエン−白金錯体に加えて、プロセス中に存在する錯体形成していない任意の追加のシクロジエンを含む。このように、本プロセスが触媒としてシクロジエン−白金錯体を用いる場合、錯体形成していない追加のシクロジエンは、シクロジエン−白金錯体と別のプロセスに加えられてもよく、またはシクロジエン−白金錯体との混合物としてプロセスに提供されてもよい。触媒がシクロジエン−白金錯体である場合、錯体形成していないシクロジエンが既に白金と錯体形成したものと同じであることが望ましいが、これは厳密には必要ではない。Ｐｔ（０）化合物およびプレ触媒に関しては、シクロジエン添加剤とＰｔのモル当量比が０．１：１〜約１００：１となるように、シクロジエン添加剤が提供される。一実施形態において、シクロジエン添加剤とＰｔ（０）のモル当量比は、約１：１〜約７５：１；約２：１〜約５０：１；約３：１〜約２５：１；さらに約５：１〜約１５：１である。さらに他の実施形態において、シクロジエン添加剤とＰｔ（０）のモル当量比は、約１：１〜約１０：１；約２：１〜約７．５：１；さらに約３：１〜約５：１である。特定のＰｔ（０）系および適用について、実用的な使用可能な比は、望ましくない遅い反応速度、臭気および他の負の作用などの有害な作用の兆候によって決定される。
【００５５】
本反応に用いられるシリルヒドリドおよび／またはヒドロシロキサンは特に限定されない。例えば、次式の化合物を含む、ヒドロシランまたはヒドロシロキサンから選ばれるいずれかの化合物であってもよい：
Ｒ9mＳｉＨpＸ4-(m+p)またはＭaＭHbＤcＤHdＴeＴHfＱg
式中、各Ｒ9は独立して置換または非置換の脂肪族または芳香族ヒドロカルビル基であり、Ｘはハロゲン化物、アルコキシ、アシルオキシまたはシラザンであり、ｍは１〜３であり、ｐは１〜３であり、Ｍ、Ｄ、ＴおよびＱは、シロキサン命名法において通常の意味を有する。ただし、Ｘがハロゲン化物である場合、不飽和基質はアルキンではない。下付き添字ａ、ｂ、ｃ、ｄ、ｅ、ｆおよびｇは、シロキサン型反応体のモル質量が１００〜１００，０００ダルトンの間になるようなものである。一実施形態において、「Ｍ」基は一官能基の式Ｒ103ＳｉＯ1/2を表し、「Ｄ」基は二官能基の式Ｒ112ＳｉＯ2/2を表し、「Ｔ」基は三官能基の式Ｒ12ＳｉＯ3/2を表し、「Ｑ」基は四官能基の式ＳｉＯ4/2を表し、「ＭH」基はＨＲ132ＳｉＯ1/2を表し、「ＴH」はＨＳｉＯ3/2を表し、「ＤH」基はＲ14ＨＳｉＯ2/2を表す。Ｒ10〜14の各出現は、独立してＣ１〜Ｃ１８アルキル、Ｃ１〜Ｃ１８置換アルキル、Ｃ６〜Ｃ１４アリールまたは置換アリールであり、ここで、Ｒ10〜14は、少なくとも１個のヘテロ原子を場合によって含む。
【００５６】
本発明はまた、カルボシロキサン連結を含むヒドリドシロキサンとのヒドロシリル化を提供する（例えば、Ｓｉ−ＣＨ2−Ｓｉ−Ｏ−ＳｉＨ、Ｓｉ−ＣＨ2−ＣＨ2−Ｓｉ−Ｏ−ＳｉＨまたはＳｉ−アリーレン−Ｓｉ−Ｏ−ＳｉＨ）。カルボシロキサンは、−Ｓｉ−（ヒドロカルビレン）−Ｓｉ−および−Ｓｉ−Ｏ−Ｓｉ−官能基の両方を含み、ここで、ヒドロカルビレンは置換または非置換の二価のアルキレン、シクロアルキレンまたはアリーレン基を表す。カルボシロキサンの合成は、特許文献１２；特許文献１３および特許文献１４に開示され、そのすべては、参照によりその全体が本明細書に組み込まれる。カルボシロキサン連結を含むヒドリドシロキサンの例示の式は、Ｒ15Ｒ16Ｒ17Ｓｉ（ＣＨ2Ｒ18）xＳｉＯＳｉＲ19Ｒ20（ＯＳｉＲ21Ｒ22）yＯＳｉＲ23Ｒ24Ｈであり、式中、Ｒ15〜Ｒ24は、独立してメチル、エチル、シクロヘキシルまたはフェニルなどの一価アルキル、シクロアルキルまたはアリール基である。さらに、Ｒ15〜24もまた独立してＨであってもよい。下付き添字ｘは、１〜８の値を有し、ｙは０〜１０の値を有し、好ましくは０〜４である。ヒドリドカルボシロキサンの具体例は、（ＣＨ3）3ＳｉＣＨ2ＣＨ2Ｓｉ（ＣＨ3）2ＯＳｉ（ＣＨ3）2Ｈである。
【００５７】
本明細書において使用される場合、「不飽和」は、１個または複数の二重または三重結合を含む化合物を指す。一実施形態において、不飽和は炭素−炭素二重結合または三重結合を含む化合物を指す。ヒドロシリル化反応において用いられる少なくとも１個の不飽和官能基を含む不飽和化合物は、一般に限定されず、特定の目的または意図した適用のために要望に応じて不飽和化合物から選ぶことができる。不飽和化合物はモノ不飽和化合物であってもよく、または、２個以上の不飽和官能基を含むことができる。一実施形態において、不飽和基は脂肪族型不飽和官能基であってもよい。不飽和基を含有する適切な化合物の例としては、アルキル封鎖アリルポリエーテル、ビニル官能化アルキル封鎖アリルまたはメチルアリルポリエーテルなどの不飽和ポリエーテル；末端不飽和アミン；アルキン（ヒドロクロロシラン以外）；Ｃ２〜Ｃ４５の直鎖または分岐オレフィン、一実施形態においてアルファオレフィン；末端不飽和ジエン；アリルグリシジルエーテルおよびビニルシクロヘキセン−オキシドなどの不飽和エポキシド；末端不飽和アクリラートまたはメタクリラート；不飽和アリールエーテル；脂肪族型不飽和芳香族炭化水素；トリビニルシクロヘキサンなどの不飽和シクロアルカン；ビニル官能化ポリマーまたはオリゴマー；ビニル官能化および／または末端不飽和アリル官能化シランおよび／またはビニル官能化シリコーン；不飽和脂肪酸；不飽和脂肪酸エステル；またはその２種以上の組み合わせが挙げられるが、これらに限定されない。そのような不飽和基質の例示的な例としては、エチレン、プロピレン、イソブチレン、１−ヘキセン、１−オクテン、１−オクタデセン、スチレン、アルファ−メチルスチレン、シクロペンテン、ノルボルネン、１，５−ヘキサジエン、ノルボルナジエン、ビニルシクロヘキセン、アリルアルコール、アリル末端ポリエチレングリコール、アクリル酸アリル、メタクリル酸アリル、アリルグリシジルエーテル、アリル末端イソシアナートまたはアクリラートプレポリマー、ポリブタジエン、アリルアミン、メタリルアミン、ウンデセン酸メチル、アセチレン、フェニルアセチレン、ビニル側鎖またはビニル末端ポリシロキサン、ビニルシクロシロキサン、ビニルシロキサン樹脂、他の末端不飽和アルケニルシランまたはシロキサン、ビニル官能性の合成無機塩類（ｍｉｎｅｒａｌ）または天然無機塩類などが挙げられるが、これらに限定されない。
【００５８】
ヒドロシリル化反応に適切な不飽和ポリエーテルには、下記一般式を有するポリオキシアルキレンが含まれる：
Ｒ25（ＯＣＨ2ＣＨ2）z（ＯＣＨ2ＣＨＲ27）w−ＯＲ26（式ＩＩＩ）；または
Ｒ26Ｏ（ＣＨＲ27ＣＨ2Ｏ）w（ＣＨ2ＣＨ2Ｏ）z−ＣＲ282−Ｃ≡Ｃ−ＣＲ282−（ＯＣＨ2ＣＨ2）z（ＯＣＨ2ＣＨＲ27）ＯwＲ26（式ＩＶ）；または
Ｈ2Ｃ＝ＣＲ28ＣＨ2Ｏ（ＣＨ2ＣＨ2Ｏ）z（ＣＨ2ＣＨＲ27Ｏ）wＣＨ2ＣＲ28＝ＣＨ2（式Ｖ）
式中、Ｒ25は、ビニル、アリル、メタリル、プロパルギルまたは３−ペンチニルなどの２〜１０の炭素原子を含有する不飽和有機基を示す。不飽和がオレフィンの場合、円滑なヒドロシリル化を容易にするために望ましくは末端型である。しかし、不飽和が三重結合である場合、それは内部型であってもよい。Ｒ26は、独立して水素、例えば１〜８の炭素原子のアルキル基ＣＨ3、ｎ−Ｃ4Ｈ9、ｔ−Ｃ4Ｈ9またはｉ−Ｃ8Ｈ17などのアルキル基、およびアシル基、例えばＣＨ3ＣＯＯ、ｔ−Ｃ4Ｈ9ＣＯＯ、ＣＨ3Ｃ（Ｏ）ＣＨ2Ｃ（Ｏ）Ｏなどのベータ−ケトエステル基、またはトリアルキルシリル基である。Ｒ27およびＲ28は、Ｃ１〜Ｃ２０アルキル基などの一価炭化水素基であり、例えば、メチル、エチル、イソプロピル、２−エチルヘキシル、ドデシルおよびステアリル、またはアリール基、例えば、フェニルおよびナフチル、またはアルカリール基、例えば、ベンジル、フェニルエチルおよびノニルフェニル、またはシクロアルキル基、例えば、シクロヘキシルおよびシクロオクチルである。Ｒ28はまた水素であってもよい。最も好ましいＲ27基およびＲ28基はメチルである。ｚの各出現は０〜１００（両端含む）であり、ｗの各出現は０〜１００（両端含む）である。ｚおよびｗの好ましい値は１〜５０（両端含む）である。
【００５９】
一実施形態において、不飽和化合物はアルケニルシリコーンから選ばれる。アルケニルシリコーンはヒドロシリル化に反応性であるアルケニル官能性シランまたはシロキサンであってもよい。アルケニルシリコーンは、環式、芳香族または末端不飽和のアルケニルシランまたはシロキサンであってもよい。アルケニルシリコーンは、特定の目的または意図した適用のために要望に応じて選ばれてもよい。一実施形態において、アルケニルシリコーンは少なくとも２個の不飽和基を含み、２５℃で少なくとも約５０ｃｐｓの粘度を有する。一実施形態において、アルケニルシリコーンは、２５℃で少なくとも約７５ｃｐｓ；２５℃で少なくとも約１００ｃｐｓ；２５℃で少なくとも２００ｃｐｓ；さらに２５℃で少なくとも約５００ｃｐｓの粘度を有する。本明細書および特許請求の範囲中のどこか他のところのように、ここでも、数値を組み合わせて新規または未開示の範囲を形成してもよい。
【００６０】
一実施形態において、アルケニルシリコーンは次式の化合物である：
アルケニルシリコーンは次式である：
ＭviaＴbＤcＭdＱe
式中、Ｍvia＝Ｒ312Ｒ32ＳｉＯ1/2であり；Ｔb＝Ｒ33ＳｉＯ3/2であり、ここで、Ｒ33はＲ31またはＲ32から選ばれ；Ｄc＝Ｒ31Ｒ33ＳｉＯ2/2であり、ここで、Ｒ33はＲ31またはＲ32から選ばれ；Ｍd＝Ｒ313ＳｉＯ1/2であり；Ｑe＝ＳｉＯ4/2であり；Ｒ31は、少なくとも１個のヘテロ原子を場合によって含む、１〜４０の炭素を有する一価炭化水素ラジカルから独立して選択され；Ｒ32は、少なくとも１個のヘテロ原子を場合によって含む、２〜４０の炭素原子を有する末端オレフィン一価炭化水素ラジカルから選択される。アルケニルシリコーンの組成は、一鎖当たり少なくとも２個の、ヒドロシリル化に反応性の不飽和基を与えるようなものであり；ａ≧０、ｂ≧０、ｄ≧０、ｅ≧０であり；特にｃの値は、ａ＋ｂ＋ｃ＋ｄ＋ｅの和の範囲が５０〜２０，０００になるように、架橋した材料の所望の特性および属性によって決定される。当業者は、生成物の所望の機械的、熱的および他の特性が生じるように選ばれる特定のアルケニルシリコーンおよび架橋剤を決定することができる。末端不飽和アルケニルシリコーン材料は、塗膜およびエラストマーなどの硬化した生成物または架橋した生成物を形成するのに特に適切である。独立して選択される２種以上のこれらアルケニルシリコーンが、所望の特性を与えるために硬化配合物において混和物中に使用されてもよいこともまた理解される。
【００６１】
本技術の態様によると、不飽和化合物が末端アルキンである場合、シリルヒドリドはハロシラン以外のシリルヒドリドである。
【００６２】
本プロセスも、例えばシリル化ポリウレタンを調製するために使用することができる。これには、白金触媒およびシクロジエン添加剤の存在下で末端不飽和ポリウレタンをシリルヒドリドと接触させる工程を含んでもよい。
【００６３】
ヒドロシリル化プロセスは白金触媒の存在下で行われる。本プロセスにおいて用いられる白金触媒は特に限定されず、白金ハロゲン化物、Ａｓｈｂｙ触媒またはＫａｒｓｔｅｄｔ触媒などの白金シロキサン錯体、シクロアルカジエン−白金錯体、または当該分野で知られている様々な他の通常の白金化合物または錯体を含むがこれらに限定されない様々な白金化合物から選ぶことができる。
【００６４】
一実施形態において、白金触媒は、白金ハロゲン化物、白金ハロゲン化物と末端脂肪族不飽和を有する有機シリコン化合物との反応生成物、またはその２種以上の組み合わせを含む。適切な白金ハロゲン化物には、二塩化白金、二臭化白金、四塩化白金、塩化白金酸（すなわちＨ2ＰｔＣｌ6．６Ｈ2Ｏ）、テトラクロロ白金（ＩＩ）酸カリウム（すなわちＫ2ＰｔＣｌ4）などが含まれるが、これらに限定されない。特に適切な白金ハロゲン化物は塩化白金酸である。本発明において有用な白金触媒には、また、白金ハロゲン化物と末端脂肪族不飽和を有する有機シリコン化合物との反応生成物を含む。そのような触媒は、例えば、Ｗｉｌｌｉｎｇの特許文献１５に記載され、これは、本プロセスにおいて有用な白金触媒の教示のために参照によって組み込まれる。白金触媒は、例えば、塩化白金酸のエタノールまたは２−プロパノール溶液と場合によって様々な比でのエーテル性溶媒との組み合わせの反応生成物、または二塩化白金または塩化白金酸と１，３−ジビニル−１，１，３，３−テトラメチルジシロキサンとの反応生成物であってもよい。
【００６５】
一実施形態において、白金触媒は、Ｐｔ（Ｒ30）Ｘ2の式によって記載されるシクロアルカジエン−白金錯体を含み、式中、Ｒ30は約６〜２０の炭素原子を含むシクロアルカジエンであり、各Ｘは独立して選択されるハロゲン原子であり得る。一実施形態において、シクロアルカジエンは約６〜１０の炭素原子を含む。シクロアルカジエン−白金錯体に適切なシクロアルカジエンには、シクロヘキサジエン、シクロヘプタジエン、シクロオクタジエン、シクロデカジエン、ジシクロペンタジエンおよびノルボルナジエンが含まれるが、これらに限定されない。１，５−シクロオクタジエンは、シクロアルカジエン−白金錯体に特に適切なシクロアルカジエンである。一実施形態において、白金触媒は、Ｒ30が１，５−シクロオクタジエンである、式Ｐｔ（Ｒ30）Ｃｌ2によって記載される。
【００６６】
本プロセスにおいて使用される白金触媒の濃度は変動し得る。一実施形態において、白金の濃度は、約１００パーツ・パー・ビリオン（ｐｐｂ）〜約１００ｐｐｍ；約５００ｐｐｂ〜約７０ｐｐｍ；約１ｐｐｍ〜約５０ｐｐｍ；さらに約１０ｐｐｍ〜約３０ｐｐｍである。本明細書および特許請求の範囲中のどこか他のところのように、ここでも、数値を組み合わせて新規または代替の範囲を形成することができる。
【００６７】
白金触媒は、取り扱い易さを改善するために溶媒に溶解されてもよい。溶媒は限定されるものではなく、極性でも無極性であってもよい。有害な作用がなく、白金触媒の溶解を容易にする限り、いかなる溶媒も、本発明の方法において使用することができる。
【００６８】
ヒドロシリル化のプロセスのための温度範囲は、−５０℃〜２５０℃、好ましくは０℃〜１５０℃である。様々な反応器を本発明のプロセスにおいて使用することができる。本プロセスは、周囲圧力、準周囲圧力（ｓｕｂ−ａｍｂｉｅｎｔ）または高周囲圧力（ｓｕｐｒａ−ａｍｂｉｅｎｔ）でバッチ反応または連続反応として実行することができる。一実施形態において、本反応は不活性雰囲気下に遂行される。選択は試薬および生成物の揮発性などの要因によって決定される。試薬が周囲温度および反応温度で液体である場合、連続的に撹拌されるバッチ式反応器が好都合に使用される。これらの反応器はまた、試薬を連続投入し、脱水素シリル化反応生成物またはヒドロシリル化反応生成物を連続的に引き出して運転することができる。ガス状または揮発性のオレフィンおよびシランの場合には、流動層反応器、固定層反応器およびオートクレーブ反応器はより好適であり得る。
【００６９】
硬化した生成物または架橋した生成物を形成するための組成物およびプロセスは、硬化抑制剤（ｅ）を含んでもよい。適切な抑制剤の例としては、エチレン型不飽和アミド、芳香族型不飽和アミド、アセチレン型化合物、エチレン型不飽和イソシアナート、オレフィン型シロキサン、不飽和炭化水素ジエステル、不飽和酸の不飽和炭化水素モノエステル、不飽和無水物、共役エン−イン、ヒドロペルオキシド、ケトン、スルホキシド、アミン、ホスフィン、ホスファイト、ナイトライト、ジアジリジンなどが挙げられるが、これらに限定されない。組成物に特に適切な抑制剤はアルキニルアルコールおよびマレアートである。
【００７０】
組成物において使用される抑制剤の量は重要でなく、室温で上記の白金で触媒されるヒドロシリル化反応を遅らせるが、中程度の高温、すなわち２５℃から室温を超える１２５℃の温度で前記反応を妨げない任意の量であり得る。使用される任意の特定の抑制剤の所望量が、白金金属含有触媒の濃度および種類、成分ａおよびｂの性質および量に依存するので、室温での規定の浴寿命を得るための抑制剤の具体的な量は示唆することができない。成分（ｅ）の範囲は、０〜約１０重量％、約０．００１重量％〜２重量％、さらに約０．１２〜約１重量％であってもよい。本明細書および特許請求の範囲中のどこか他のところのように、ここでも、数値を組み合わせて新規または代替の範囲を形成することができる。一実施形態において、組成物は抑制剤成分（ｅ）を含まなくてもよい。
【００７１】
組成物は、場合によって、充填剤、充填剤処理剤、可塑剤、スペーサー、増量剤、殺生剤、安定剤、難燃剤、表面改質剤、顔料、老化防止添加剤、レオロジー添加剤、腐食防止剤、界面活性剤またはその組み合わせなどの１種または複数の追加の構成成分をさらに含んでもよい。
【００７２】
したがって、いくつかの実施形態において、本発明はまた、上記の方法から製造された組成物にも関する。これらの組成物は、シリルヒドリドと、少なくとも１個の不飽和基を有する化合物のヒドロシリル化生成物を含む。本発明のプロセスによって製造されるヒドロシリル化生成物は、カップリング剤用のオルガノシラン、接着剤、農業用およびパーソナルケア用途の製品、ならびにポリウレタンフォームを安定させるためのシリコーン界面活性剤などのシリコーン材料の合成に使用され、ならびに、例えばエラストマー、塗膜、例えば成形用の剥離ライナー塗膜などのシリコーン材料として使用される。塗膜として提供される場合、組成物は、基材の表面の少なくとも一部に塗工される。塗膜組成物で塗工される表面の量は、特定の目的または意図した用途のために要望に応じて選択することができる。離型塗膜は、離型塗膜が基材に塗工される積層体の一部である。一般に、離型塗膜に適切な基材には、紙、ポリエチレン、ポリプロピレン、ポリエステルなどからなるものなどのポリマーフィルムが含まれるが、これらに限定されない。塗膜組成物に本触媒を使用すると、約１０秒以下；約７秒以下、さらに約５秒以下を含む短期間で特に良好な硬化がもたらされることを見いだした。一実施形態において、硬化は、約１〜約１０秒、１〜約５秒、さらに約１〜２秒で達成することができる。さらに、硬化組成物は、良好な結合を示し、例えば紙を含む基材につなぎ留めることができる。
【００７３】
以下の実施例は、例証するように意図されるが、本発明の範囲を決して限定するものではない。特に明記しない限り、すべての部およびパーセントは重量に基づき、すべての温度は摂氏である。すべての特許、他の刊行物および本出願において参照された米国特許出願は、参照によってその全体が本明細書に組み込まれる。
【実施例】
【００７４】
反応および操作は、標準シュレンク管（Ｓｃｈｌｅｎｋ−ｌｉｎｅ）技法を使用して窒素下に実施した。塩化白金酸をヘキサクロロ白金酸のアルコール系溶液として用いた。ＣＯＤを直接またはアルコール系溶液のいずれかとして使用した。３，５−ジメチル−１−ヘキシン−３−オール（Ｓ６１）、１−エチニル−１−シクロヘキサノール（ＥＣＨ）、アリルポリエーテル、ＭＤHＭ、ＳｉｌＦｏｒｃｅ（登録商標）ＳＬ６０２０およびＳＬ６９００をＭｏｍｅｎｔｉｖｅ  Ｐｅｒｆｏｒｍａｎｃｅ  Ｍａｔｅｒｉａｌｓ向けに得た。他のすべての出発材料は市販供給源から購入し、さらなる精製をせず受け取ったままで使用した。
【００７５】
実施例１：ジエン添加剤を使用する、メタクリル酸アリル（ＡＭＡ）とＳｉＭｅＣｌ2Ｈとのヒドロシリル化
四ツ口丸底フラスコに、添加漏斗、注射器ポート、アルコール温度計、磁気撹拌棒、およびドライアイス凝縮器を頂部に取り付けた直線型水凝縮器を取り付けた。添加漏斗にＮ2注入口を装備し、Ｎ2管は、反応の前にバブラーに付けたｔ字型ピースで分割した。系をＮ2で洗い流し、好適な抑制剤を仕込んだ。ＳｉＭｅＣｌ2Ｈ（１６．５ｇ、０．１４０ｍｏｌ）を添加漏斗に仕込んだ。丸底フラスコに、メタクリル酸アリル（１９．７ｇ、０．１６ｍｏｌ）、塩化白金酸（２ｐｐｍのＰｔ）、およびシクロオクタジエン（ＣＯＤ）のエタノール溶液（０．３９μｍｏｌ、Ｐｔと等モル）を仕込み、ここで、ＣＯＤは添加剤として使用した。反応混合物を８０℃に加熱した。およそ１ｍＬのクロロシランを加え、反応を発熱についてモニターした。発熱反応が検知されたら、８０℃〜９０℃の間の反応温度を維持するようにクロロシランを徐々に加えた。クロロシラン添加が完了した後、反応を８０℃に９０分間加熱した。９０分後、熱を取り除き、周囲温度で生成物を褐色瓶にデカントし、Ｎ2雰囲気下に保存した。物質をＧＣおよびＮＭＲ分光法によって分析した。
【００７６】
比較例１：ジエン添加剤を使用しない、メタクリル酸アリルとＳｉＭｅＣｌ2Ｈとのヒドロシリル化
反応は、ＣＯＤ溶液を反応に加えなかった以外は、実施例１と同様に実行した。図１は、２ｐｐｍの白金でＣＯＤ添加剤を含む場合、および含まない場合の反応の実行についてＧＣ分析によって評価した生成物収率を示す。図２は、ＣＯＤ添加剤を含む場合、および含まない場合の生成物収率を経時的に示す。クロロシラン添加が完了した直後（ｔ初期）、クロロシラン添加完了の１５分後（ｔ１５）、およびクロロシラン添加完了の９０分後（ｔ最終）に、アリコートを取りＧＣによって分析した。
【００７７】
実施例２：ジエン添加剤を使用して、メタクリル酸アリルとＳｉＭｅＣｌ2Ｈとのヒドロシリル化を、反応生成物の着色を評価するために実行した。
着色させる抑制剤を反応に加えなかった以外は、上述したものと同様に５ｐｐｍのＰｔ装填率で反応を実行した。生成物の着色は、様々な量のＣＯＤ当量を用いて実行したメタクリル酸アリルとＳｉＭｅＣｌ2Ｈとの反応について評価した。
【００７８】
【表１】
2018505125.tif 000005
【００７９】
実施例３：ジエン添加剤を使用する、メタクリル酸アリルとＳｉ（ＯＥｔ）3Ｈとのヒドロシリル化
四ツ口丸底フラスコに、磁気撹拌棒、ドライアイス凝縮器を頂部に取り付けた直線形凝縮器、注射器ポート、液体添加漏斗および温度計を装備し、Ｎ2下に置いた。反応容器に、抑制剤およびメタクリル酸アリル（１５ｍＬ、０．１１ｍｏｌ）、塩化白金酸溶液（２ｐｐｍのＰｔ）、ＣＯＤ溶液（Ｐｔと等モル）を仕込んだ。添加漏斗にトリエトキシシラン（１９ｍＬ、０．１ｍｏｌ）を仕込んだ。反応を９０℃に加熱し、次いで、トリエトキシシラン（３〜５体積％）のアリコートを加え、反応を発熱についてモニターした。発熱を確認した後、８５℃〜９５℃の間に反応を保持する速度で、トリエトキシシランの残りを添加漏斗によって加えた。トリエトキシシランの最終添加の後、反応を９０℃で９０分間加熱した。結果として得られた生成物をＧＣおよび1Ｈ  ＮＭＲによって分析した。４つの別々の実行の生成物の平均ハーゼン値は、１１１Ｐｔ／Ｃｏであった。
【００８０】
比較例２：ジエン添加剤を使用しない、メタクリル酸アリルとＳｉ（ＯＥｔ）3Ｈとのヒドロシリル化
反応は、ＣＯＤ溶液を反応に加えなかった以外は、実施例３と同様に実行した。４つの別々の実行の生成物の平均ハーゼン値は、１７１Ｐｔ／Ｃｏであった。図３は、２ｐｐｍの白金で、実施例３および比較例２のＧＣ分析によって求めた生成物収率を比較している。
【００８１】
実施例４：ジエン添加剤を使用する、アリルポリエーテルとＭＤHＭとのヒドロシリル化
四ツ口丸底フラスコに、磁気撹拌棒、添加漏斗、注射器ポート、アルコール温度計、およびＮ2流を組み込むｔ字型ピースを取り付けた直線型水凝縮器を装備した。系をＮ2で洗い流し、ＭＤHＭ（５ｍＬ、０．０２ｍｏｌ）およびメトキシポリエチレングリコールアリルエーテル（３９．４ｇ、０．１ｍｏｌ）を仕込んだ。残存するＭＤHＭ（１５ｍＬ、０．０６ｍｏｌ）を添加漏斗に仕込んだ。丸底フラスコにＣＯＤ溶液（１．７６μｍｏｌ、Ｐｔと等モル）を仕込んだ。反応混合物を８０℃に加熱した。塩化白金酸溶液（６ｐｐｍのＰｔ）を混合物に加えた。１２０℃未満の反応温度を維持するようにＭＤHＭを徐々に加えた。ＭＤHＭの添加が完了した後、反応を６０分間８０℃に加熱した。物質をＮＭＲ分光法によって分析した。３つの別々の実行の生成物の平均ハーゼン値は、３２Ｐｔ／Ｃｏであった。
【００８２】
比較例３：ジエン添加剤を使用しない、アリルポリエーテルとＭＤHＭとのヒドロシリル化
反応は、ＣＯＤ溶液を反応に加えなかった以外は、実施例４と同様に実行した。３つの別々の実行の生成物の平均ハーゼン値は、７８Ｐｔ／Ｃｏであった。
【００８３】
実施例５：ジエン添加剤を使用する、アリルグリシジルエーテル（ＡＧＥ）とＳｉ（ＯＥｔ）3Ｈとのヒドロシリル化
四ツ口丸底フラスコに、磁気撹拌棒、凝縮器、セプタム、液体添加漏斗および熱電対を装備し、続いて、Ｎ2で不活性化した。反応容器にＡＧＥ（４４．６ｇ、０．３９ｍｏｌ）を仕込み、液体添加漏斗にトリエトキシシラン（５３．４ｇ、０．３３ｍｏｌ）を仕込んだ。続いて、５体積％のトリエトキシシランを反応容器に加え、混合物を９０℃に加熱した。氷酢酸（４４μＬ）および適正量のＣＯＤ溶液を注射器によって注入し、続いて塩化白金酸触媒溶液（２５０ｐｐｂのＰｔ）を注入した。反応の発熱を確認した後、トリエトキシシランの残りを、８５℃〜９５℃の間の反応温度の保持に向けた速度で添加漏斗を介して加えた。トリエトキシシランの最終添加の後、温度を９０℃でさらに２時間維持した。結果として得られた生成混合物をＧＣによって％生成物面積について分析した。
【００８４】
比較例４：ジエン添加剤を使用しない、アリルグリシジルエーテルとＳｉ（ＯＥｔ）3Ｈとのヒドロシリル化
反応は、ＣＯＤ溶液を反応に加えなかった以外は、実施例５と同様に実行した。図４は、実施例５（１および２当量のＣＯＤで）および比較例４の生成物収率を示す。
【００８５】
実施例６：ジエン添加剤を使用する、メタクリル酸アリルとＳｉＣｌ3Ｈとのヒドロシリル化
三ツ口丸底フラスコに、セプタムを介して供給するシリンジポンプ、加熱マントルを調節する温度調節器に接続した熱電対、磁気撹拌棒、および鉱油バブラーへのＮ2注入口を頂部に装備した直線型水凝縮器を取り付けた。系をＮ2で洗い流し、丸底フラスコに、メタクリル酸アリル（１１．３７ｇ、０．０９ｍｏｌ）および好適な抑制剤を仕込んだ。ＳｉＣｌ3Ｈをシリンジポンプに仕込んだ。シリンジポンプを０．１４ｍＬ／分の供給速度に設定し、合計供給体積は８．４１ｍＬ（１１．２７ｇ、０．０８ｍｏｌ）に設定した。反応混合物を８０℃に加熱した。８０℃で、反応混合物に、塩化白金酸溶液（３．３ｐｐｍのＰｔ）、ＣＯＤのエタノール溶液（０．３８μｍｏｌ、Ｐｔと等モル）を仕込み、ここでＣＯＤは添加剤として使用した。クロロシラン供給を開始し、１時間かけて加えた。発熱が見られ、添加開始７分後に９４．７℃の最高温度に達した。クロロシランの添加が完了した後、反応混合物を周囲温度に冷却し、ＧＣによって分析した。反応混合物の組成は７５．３％の生成物であった。
【００８６】
比較例５：ジエン添加剤を使用しない、メタクリル酸アリルとＳｉＣｌ3Ｈとのヒドロシリル化
三ツ口丸底フラスコに、セプタムを介して供給するシリンジポンプ、加熱マントルを調節する温度調節器に接続した熱電対、磁気撹拌棒、および鉱油バブラーへのＮ2注入口を頂部に装備した直線型水凝縮器を取り付けた。系をＮ2で洗い流し、丸底フラスコに、メタクリル酸アリル（１１．３７ｇ、０．０９ｍｏｌ）および好適な抑制剤を仕込んだ。ＳｉＣｌ3Ｈをシリンジポンプに仕込んだ。シリンジポンプを０．１４ｍＬ／分の供給速度に設定し、合計供給体積は８．４１ｍＬ（１１．２７ｇ、０．０８ｍｏｌ）に設定した。反応混合物を８０℃に加熱した。８０℃で、反応混合物に塩化白金酸溶液（６．５ｐｐｍのＰｔ）を仕込んだ。クロロシラン供給を開始し、１時間かけて加えた。発熱が見られ、添加開始５分後に９０．２℃の最高温度に達した。クロロシランの添加が完了した後、反応混合物を周囲温度に冷却し、ＧＣによって分析した。反応混合物の組成は７３．２％の生成物であった。
【００８７】
実施例７〜８：ＯＨ末端メタリルポリエーテルとカルボシロキシヒドリドとのヒドロシリル化
実施例７および８、ならびに比較例６〜７は、カルボジシロキサン、（ＣＨ3）3ＳｉＣＨ2ＣＨ2Ｓｉ（ＣＨ3）2ＯＳｉ（ＣＨ3）2Ｈによる、未封鎖メタリルポリエーテルの白金で触媒される無溶媒ヒドロシリル化において、１，５−シクロオクタジエン（ＣＯＤ）の効果的な使用を例証する。反応生成物は、コンタクトレンズを作製するのに有用な材料の合成における中間体である（特許文献１６および特許文献１７を参照）
【００８８】
カルボジシロキサンは、特許文献１２に開示されているとおり合成した。ポリエーテルはメタリルアルコールの４量体エトキシラートおよび１０量体エトキシラート（ｆｏｕｒ  ａｎｄ  ｔｅｎ  ｅｔｈｏｘｙｌａｔｅｓ）であった。４量体エトキシラートは２４８．３２の分子量を有する。１０量体エトキシラートは５１２．６４の分子量を有する。各ポリエーテルは、ＣＯＤを添加し、および添加しないで反応させた。Ｋａｒｓｔｅｄｔ触媒は各実験で白金供給源であった。
【００８９】
【表２】
2018505125.tif 000006
【００９０】
各反応は、温度調節した加熱マントル、機械式撹拌機、還流凝縮器およびクライゼン接続を取り付けた５００ｍＬの四ツ口丸底フラスコ中で行った。セラムキャップを第４の口を覆って付けた。熱電対および窒素注入口管をクライゼン接続に固定した。
【００９１】
メタリル基との異性化がないので、等モル量のカルボジシロキサンおよびポリエーテルを使用した。各実験において、フラスコ中の環境を窒素の緩やかな流れで不活性にしながら、カルボジシロキサンおよびポリエーテルを反応フラスコに加え、激しく撹拌した。試料を少し注射器によって抜き取り、ＦＴＩＲによって分析して９１０ｃｍ-1のＳｉＨ振動の初期吸光度を確定した。次いで、温度を８０℃に上げ、白金触媒をセラムキャップを通して注射器によって注入した。発熱が観察され、温度は１００℃で一晩（１９時間の合計反応時間）維持した。実施例７および８において、７マイクロリットルのＣＯＤ（およそ１：１比のＣＯＤ：Ｐｔ）を８０℃で注射器によって加えた直後に触媒を注入した。
【００９２】
ＫＯＨ試験およびＦＴＩＲによる分析の両方を、ＳｉＨ官能基が、反応混合物中に間隔をおいて、また一晩加熱した後にまだ存在するかを判断するために行った。終了時、ＫＯＨ試験を比較例６および７の反応混合物に適用したとき、水素が発生した。各試料のＦＴＩＲスペクトルはまた、９１０ｃｍ-1に明白な吸収を示し、これは未反応のＳｉＨが存在したことを示した。対照的に、実施例７および８の反応混合物は、試験して両分析のＳｉＨが陰性であった。
【００９３】
反応生成物は、揮発分を真空内で除去し、その後、13Ｃ、1Ｈおよび29ＳｉＮＭＲによって特性評価した。29ＳｉＮＭＲは、比較例７におけるＳｉＨ官能基の変換が、メタリル基との所望の反応（Ｓｉ−Ｃ結合形成）のみによらず、ポリエーテルの末端ヒドロキシル基との反応（Ｓｉ−Ｏ−Ｃ結合形成）にもよることを示した。Ｓｉ−Ｏ−Ｃ結合形成は、対照（比較例７）において約２０パーセントで、実施例８では無視できた。このように、添加剤としてのＣＯＤの使用は、メタリル（ｍｅｔｈｙａｌｌｙｌ）ポリエーテルのヒドロシリル化を完了し、ＳｉＯＣ副生成物の形成を抑制するのに効果的であった。
【００９４】
上の記載は多くの詳細を含むが、これらの詳細は、本発明の範囲に対する限定として解釈されるべきではなく、単にその好ましい実施形態の例証として解釈されるべきである。当業者は、本明細書に添付の特許請求の範囲によって定義されるように、本発明の範囲および精神の範囲内である他の多数の可能な変形を構想することができる。
【００９５】
実施例９〜４４：試行塗工機配合物のための一般手順
バケツに、１０ｋｇのＳＬ６９００、６００ｇのＳＬ６０２０Ｄおよび２７ｇの３，５−ジメチル−１−ヘキシン−３−オール（０．２５重量％のＳ６１およびＳｉ−Ｈ／Ｓｉビニル１．８／１）を仕込んだ。配合物を混合し、２ｋｇのアリコートに分割した。この２ｋｇの配合物に、ＣＯＤの１重量％キシレン溶液のアリコートを加えた。実行の直前にＫａｒｓｔｅｄｔ触媒を配合物に加え、材料を混合した。全配合物を試行塗工機で実行した。塗膜を、抽出物％、塗工重量によって、滲みおよび移行試験と共に分析した。抽出物％を求めるために、新たに塗工した硬化材料の１００ｃｍ2試料を、１０ｍＬの溶媒を含むバイアルに２４時間装入した。抽出物％は原子吸光分析によって求めた。各実行の抽出物％は重複して実施した。実行はＶｅｒｓｏ紙上、２５０oＦまたは２９０oＦで行った。
【００９６】
【表３】
2018505125.tif 000007
【００９７】
【表４】
2018505125.tif 000008
【００９８】
【表５】
2018505125.tif 000009
【００９９】
上の記載は多くの詳細を含むが、これらの詳細は、本発明の範囲に対する限定として解釈されるべきではなく、単にその好ましい実施形態の例証として解釈されるべきである。当業者は、本明細書に添付の特許請求の範囲によって定義されるように、本発明の範囲および精神の範囲内である他の多数の可能な変形を構想することができる。
【図１】
2018505125.tif 000012
【図２】
2018505125.tif 000013
【図３】
2018505125.tif 000014
【図４】
2018505125.tif 000015
【国際調査報告】
2018505125.tif 000016
2018505125.tif 000017
2018505125.tif 000018